(57)【要約】【課題】導電性、含水特性、及びアルカリ耐性が良好なアニオン伝導電解質膜及びその製造方法を提供すること。【解決手段】放射線グラフト重合により、N-ビニルイミダゾール誘導体を含むグラフト鎖を高分子基材に導入し、ハロゲン化アルキルとの反応により、アルキル置換イミダゾリウム塩とすることで、求核置換反応や脱離反応が抑制された、高アルカリ耐性のアニオン伝導電解質膜を得る。【選択図】なし【特許請求の範囲】
【請求項１】
高分子基材のグラフト鎖に、イオン交換基としてアルキル置換イミダゾリウム塩を有するアニオン伝導電解質膜であって、前記グラフト鎖は、N-ビニルイミダゾール誘導体の放射線グラフト重合により形成され、前記アルキル置換イミダゾリウム塩は、前記グラフト鎖のイミダゾール部位を炭素数３以上のハロゲン化アルキルでN-アルキル化して形成されることを特徴とするアニオン伝導電解質膜。
【請求項２】
高分子基材のグラフト鎖に、イオン交換基としてアルキル置換イミダゾリウム塩が導入されているアニオン伝導電解質膜であって、前記グラフト鎖は、N-ビニルイミダゾール誘導体及び共モノマーの放射線グラフト重合により形成され、前記アルキル置換イミダゾリウム塩は、前記グラフト鎖のイミダゾール部位を炭素数３以上のハロゲン化アルキルでN-アルキル化して形成されることを特徴とするアニオン伝導電解質膜。
【請求項３】
高分子基材にN-ビニルイミダゾール誘導体を放射線グラフト重合して、前記N-ビニルイミダゾール誘導体の重合体をグラフト鎖として前記高分子基材に導入する工程と、前記グラフト鎖のイミダゾール部位を、炭素数３以上のハロゲン化アルキルでN-アルキル化してアルキル置換イミダゾリウム塩を形成する工程とを有することを特徴とするアニオン伝導電解質膜の製造方法。
【請求項４】
高分子基材にN-ビニルイミダゾール誘導体及び共モノマーを放射線グラフト重合して、前記N-ビニルイミダゾール誘導体と共モノマーとの共重合体をグラフト鎖として前記高分子基材に導入する工程と、前記グラフト鎖のイミダゾール部位を、炭素数３以上のハロゲン化アルキルでN-アルキル化してアルキル置換イミダゾリウム塩を形成する工程とを有することを特徴とするアニオン伝導電解質膜の製造方法。
【発明の詳細な説明】
【技術分野】
【０００１】
本発明は、固体高分子電解質型燃料電池等において使用されるアニオン伝導電解質膜及びその製造方法に関する。さらに詳細には、高分子基材に導入されたグラフト鎖にビニルイミダゾリウム塩を含むことを特徴とする、高導電性、低含水性、かつ高アルカリ耐性のアニオン伝導電解質膜及びその製造方法に関する。
【背景技術】
【０００２】
水素を燃料とするプロトン伝導燃料電池は、発電効率が高く化石燃料枯渇の有望な解決策となること、また、二酸化炭素排出が大幅に削減できるため地球温暖化の抑止手段となることから、家庭向けコジェネレーション用や自動車用の電源としてその開発が望まれている。その中でも特に固体高分子形燃料電池は、作動温度が低く、電解質の抵抗が少ないことに加え、活性の高い触媒を用いるので小型でも高出力を得ることができ、早期の実用化が見込まれている。
【０００３】
一方、メタノールや水加ヒドラジンを燃料としたアニオン伝導燃料電池については、液体燃料としての搭載の簡易性、安全性や出力密度の高さから、特に、コンパクトカーを意識した燃料電池自動車への適用が進められている。このシステムにおいては、運転時にプロトン伝導燃料電池のように強酸条件を必要としないことから、電極に白金のような貴金属ではなく、強酸性条件で溶解するためにプロトン伝導燃料電池では利用できなかった安価な鉄やコバルトを利用できることが最大の特徴である。従って、低コスト且つ高出力の燃料電池が期待できる。しかしながら、実用に耐えるアニオン伝導電解質膜が殆ど開発されていない状況であり、ナフィオン（登録商標）はじめ、利用実績のあるプロトン伝導電解質膜に比べて現状のアニオン伝導電解質膜は、導電性や機械的強度、燃料透過率などの性能の低さに加え、アルカリ耐性が著しく低いことなどその耐久性が最大の問題となっている。
【０００４】
アニオン伝導燃料電池において、アニオン伝導電解質膜は、水酸化物イオン（アニオン）を伝導するためのいわゆる「電解質」として、さらに、燃料であるメタノール、ヒドラジンと酸素とを直接混合させないための「隔膜」として作用する。この高分子電解質膜としては、イオン伝導性が大きいこと、電池の作動条件である高温（> 60℃）のアルカリ水溶液中での長期間の使用に耐える化学的な安定性および耐熱性があること、また、イオン伝導性を高く保持するために膜の保水性が一定であることが要求される。一方、隔膜としての役割から、膜の機械的な強度や寸法安定性が優れていることや、メタノール、ヒドラジン及び酸素に対する高いバリア性を有することなどが要求される。
【０００５】
そこで、これまで上記諸問題を解決するアニオン伝導電解質膜の開発が活発に進められてきた。例えば、多孔質のポリエチレン等の炭化水素系フィルムを基材として、その細孔に架橋されたアニオン交換樹脂を充填したアニオン伝導電解質膜が開発、市販されている（特許文献１〜３）。また、ハロアルキルスチレン、エラストマー、エポキシ化合物の混合物を重合させたものを基材膜として４級化反応によってアニオン交換基を導入するアニオン伝導電解質膜の製造方法（特許文献４）や、フッ素系高分子からなる基材にアニオン交換基前駆体モノマーの放射線グラフト重合とその後アニオン交換基を導入するアニオン伝導電解質膜の製造方法が提示されている（特許文献５）。
【先行技術文献】
【特許文献】
【０００６】
【特許文献１】特開２００２−３６７６２６号公報
【特許文献２】特開２００９−２０３４５５号公報
【特許文献３】特開２０１０−９２６６０号公報
【特許文献４】特開２０１１−２０２０７４号公報
【特許文献５】特開２０００−３３１６９３号公報
【発明の概要】
【発明が解決しようとする課題】
【０００７】
既存のアニオン伝導電解質膜においては、アニオン交換基は主にトリメチルアミンなどのアルキルアミンの４級化により得られるアルキルアンモニウム塩であるため、含水率が非常に高く、使用に耐える強度を有していなかった。また、アニオン伝導部位の塩基性を低下させた、一部イミダゾリウム塩をアニオン交換基とするアニオン伝導電解質膜も報告されているが、アルカリ耐久性が十分なものではなかった。
【０００８】
従って、本発明の目的は、導電性、含水特性、及びアルカリ耐性が良好なアニオン伝導電解質膜及びその製造方法を提供することにある。
【課題を解決するための手段】
【０００９】
本発明の一つの観点によれば、本発明のアニオン伝導電解質膜は、高分子基材のグラフト鎖に、イオン交換基としてアルキル置換イミダゾリウム塩を有するアニオン伝導電解質膜であって、前記グラフト鎖は、N-ビニルイミダゾール誘導体の放射線グラフト重合により形成され、前記アルキル置換イミダゾリウム塩は、前記グラフト鎖のイミダゾール部位を炭素数３以上のハロゲン化アルキルでN-アルキル化して形成されることを特徴とする。
【００１０】
本発明の他の観点によれば、本発明のアニオン伝導電解質膜は、高分子基材のグラフト鎖に、イオン交換基としてアルキル置換イミダゾリウム塩が導入されているアニオン伝導電解質膜であって、前記グラフト鎖は、N-ビニルイミダゾール誘導体及び共モノマーの放射線グラフト重合により形成され、前記アルキル置換イミダゾリウム塩は、前記グラフト鎖のイミダゾール部位を炭素数３以上のハロゲン化アルキルでN-アルキル化して形成されることを特徴とする。
【００１１】
また、本発明の一つの観点によれば、本発明のアニオン伝導電解質膜の製造方法は、高分子基材にN-ビニルイミダゾール誘導体を放射線グラフト重合して、前記N-ビニルイミダゾール誘導体の重合体をグラフト鎖として前記高分子基材に導入する工程と、前記グラフト鎖のイミダゾール部位を、炭素数３以上のハロゲン化アルキルでN-アルキル化してアルキル置換イミダゾリウム塩を形成する工程とを有することを特徴とする。
【００１２】
さらにまた、本発明の他の観点によれば、本発明のアニオン伝導電解質膜の製造方法は、高分子基材にN-ビニルイミダゾール誘導体及び共モノマーを放射線グラフト重合して、前記N-ビニルイミダゾール誘導体と共モノマーとの共重合体をグラフト鎖として前記高分子基材に導入する工程と、前記グラフト鎖のイミダゾール部位を、炭素数３以上のハロゲン化アルキルでN-アルキル化してアルキル置換イミダゾリウム塩を形成する工程とを有することを特徴とする。
【発明の効果】
【００１３】
本発明のアニオン伝導電解質膜は、導電性、含水特性、及びアルカリ耐性が良好である。また、本発明のアニオン伝導電解質の製造方法によれば、導電性、含水特性、及びアルカリ耐性が良好なアニオン伝導電解質膜を工業的に製造し得る。
【００１４】
このため、本発明によれば、アニオン伝導電解質膜のアルカリ分解に起因する、従来のアニオン伝導性高分子形燃料電池における諸問題を解決することができる。
【図面の簡単な説明】
【００１５】
【図１】１，３−ジアザ化合物のN-アルキル化反応によるイミニウム塩の合成と共役構造を示した図である。
【図２】本発明のアニオン伝導電解質膜と従来膜の構造上の違いを示した図である。
【図３】アニオン伝導電解質膜における高分子基材、グラフト鎖及びイオン交換基の関係を表す模式図である。
【発明を実施するための形態】
【００１６】
本発明のアニオン伝導電解質膜は、上記のとおり、高分子基材のグラフト鎖に、イオン交換基としてアルキル置換イミダゾリウム塩を有する。
【００１７】
ここで、高分子基材のグラフト鎖は、N-ビニルイミダゾール誘導体をモノマーとする放射線グラフト重合により形成される。このグラフト鎖は、N-ビニルイミダゾール誘導体の単独重合体として構成することができる。また、N-ビニルイミダゾール誘導体及び共モノマーの放射線グラフト重合によって、N-ビニルイミダゾール誘導体と共モノマーとの共重合体として構成することもできる。N-ビニルイミダゾール誘導体は、後述するが、ハロゲン化アルキルと反応してアルキル置換イミダゾリウム塩を形成可能なイミダゾール環を有するビニルモノマーである。共モノマーは、後述するが、例えば、炭化水素系ビニルモノマーや炭化フッ素系ビニルモノマーなどのビニルモノマーである。この共モノマーが重合単位としてグラフト鎖に導入されると、スペーサーとして作用し、アルカリ置換イミダゾリウム塩の正電荷同士の反発が低下する。これによって、脱離反応が抑制される。結果として、高導電率かつ高アルカリ耐性を有するアニオン伝導電解質膜が得られる。
【００１８】
前記アルキル置換イミダゾリウム塩は、前記グラフト鎖のイミダゾール部位を炭素数３以上のハロゲン化アルキルでN-アルキル化して形成される。すなわち、このアルキル置換イミダゾリウム塩は、イミダゾリウムカチオンとアニオンとから構成される塩であり、イミダゾリウムカチオンは、前記N-ビニルイミダゾール誘導体に由来するイミダゾール環上の３位の窒素原子に炭素数３以上のアルキル基が結合されている。
【００１９】
このようなアニオン伝導電解質膜としては、その高分子基材のグラフト鎖を構成する重合単位として、例えば、下記式（１）で表わされるアルカリ置換イミダゾリウム塩を有する構造単位を含むものとして表わすことができる。
【００２０】
【化１】
2014049352.tif 000002
【００２１】
ここで、式（１）中、Ｒ１は、炭素数３以上のアルキル基である。Ｒ２，Ｒ３及びＲ４は、互いに同一でも異なっていてもよく、水素原子、シアノ基、または置換基を有していてもよい炭化水素基を示す。Ｘ−は、陰イオンである。
【００２２】
Ｒ１のアルキル基は、直鎖状、分岐鎖状あるいは環状のいずれであってもよい。アルキル基の炭素数は、例えば３以上１０以下とすることができる。本発明の所期の目的を実現するために、３以上８以下が好ましく、３以上６以下がより好ましい。
【００２３】
アルキル基の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、３−メチルペンチル基、２−メチルペンチル基、１−メチルペンチル基、１−エチルブチル基、２−エチルブチル基、１，２−ジメチルブチル基、２，３−ジメチルブチル基、ｎ−ヘプチル基、ｎ−オクチル基、ｎ−ノニル基、ｎ−デシル基、シクロヘキシル基、シクロペンチルメチル基、シクロヘキシルメチル基等の直鎖、分岐鎖あるいは環状のアルキル基が挙げられる。
【００２４】
Ｒ２〜Ｒ４の炭化水素基は、例えば、アルキル基や芳香族炭化水素基などであり、アルキル基は直鎖状、分岐鎖状あるいは環状のいずれであってもよい。炭化水素基の炭素数は、例えば１以上１０以下、好ましくは、１以上６以下である。炭化水素基は、置換基として、水酸基、シアノ基、カルボキシル基などを１個あるいは複数個有していてもよい。
【００２５】
Ｘ−は、アルカリ置換イミダゾリウム塩の対イオンである。例えば、塩化物イオン、臭化物イオン、ヨウ化物イオンなどのハロゲンイオンである。ハロゲンイオンは、アニオン伝導電解質膜の用途に応じて、例えば、水酸化物イオン、炭酸イオン、重炭酸イオンなどと適宜置換することができる。
【００２６】
高分子基材のグラフト鎖がN-ビニルイミダゾール誘導体と共モノマーとの共重合体で構成される場合において、特に共モノマーがスチレン系モノマーである場合には、アニオン伝導電解質膜は、例えば、上記式（１）で表わされる構造単位と、下記式（２）で表わされる構造単位とを含むものとして表わすことができる。
【００２７】
【化２】
2014049352.tif 000003
【００２８】
ここで、式（２）中、Ｒ５は、水素原子、ハロゲン原子、または置換基を有していてもよいアルキル基を示す。ｍは、１〜５の整数である。ｍが２以上のときは、Ｒ５は同一でも異なっていてもよい。
【００２９】
Ｒ５のアルキル基は、直鎖状、分岐鎖状あるいは環状のいずれであってもよい。アルキル基の炭素数は、例えば１以上２０以下、好ましくは１以上１０以下とすることができる。アルキル基は、ハロゲン基などの置換基を有していてもよい。
【００３０】
アニオン伝導電解質膜においては、導電率を上げるために、膜厚を薄くして膜抵抗を減少させることが考えられる。しかし現状では、アニオン伝導電解質膜の膜厚があまりに薄いとアニオン伝導電解質膜が破損しやすくなるため、通常、３０μｍ〜２００μｍ厚の範囲のアニオン伝導電解質膜が使われている。本発明の燃料電池用電解質膜においては、膜厚５μｍ〜２００μｍの範囲のものが有用である。
【００３１】
本発明のアニオン伝導電解質膜は、
（Ａ）高分子基材にN-ビニルイミダゾール誘導体を放射線グラフト重合して、前記N-ビニルイミダゾール誘導体の重合体をグラフト鎖として前記高分子基材に導入する工程と、
（Ｂ）前記グラフト鎖のイミダゾール部位を、炭素数３以上のハロゲン化アルキルでN-アルキル化してアルキル置換イミダゾリウム塩を形成する工程と、
を有する方法によって製造することができる。
【００３２】
まず、工程（Ａ）について説明する。
【００３３】
工程（Ａ）では、上記のとおり、N-ビニルイミダゾール誘導体の重合体をグラフト鎖として高分子基材に導入する。
【００３４】
ここで、高分子基材としては、フッ素系高分子からなるもの、オレフィン系高分子からなるもの、芳香族系高分子からなるものなどが用いられる。
【００３５】
フッ素系高分子としては、ポリテトラフルオロエチレン（以下、ＰＴＦＥと略す）、テトラフルオロエチレン−六フッ化プロピレン共重合体（以下、ＦＥＰと略す）、テトラフルオロエチレン−パーフルオロアルキルビニルエーテル共重合体（以下、ＰＦＡと略す）、ポリフッ化ビニリデン（以下、ＰＶＤＦと略す）、エチレン−テトラフルオロエチレン共重合体（以下、ＥＴＦＥと略す）、ポリフッ化ビニル（以下、ＰＶＦと略す）、ポリクロロトリフルオロエチレン共重合体（以下、ＥＣＴＦＥと略す）などが挙げられる。フッ素系高分子からなる高分子基材を用いる場合、フッ素系高分子を予め架橋しておくと、アニオン伝導電解質膜の耐熱性や膨潤抑制能をさらに向上させることができる。
【００３６】
オレフィン系高分子としては、低密度、高密度、超高分子量のポリエチレンやポリプロピレンなどが挙げられる。また、トリメチルペンテンを重合単位とするポリマーを挙げることもできる。オレフィン系高分子からなる高分子基材を用いる場合、オレフィン系高分子をあらかじめ架橋しておくと、アニオン伝導電解質膜の耐熱性や膨潤抑制能をさらに向上させることができる。
【００３７】
芳香族系高分子としては、高機能樹脂（スーパーエンジニアリングプラスチック）と称されるポリイミド、ポリアミドイミド、ポリエーテルイミド、ポリエチレンナフタレート、液晶性芳香族ポリマー、ポリエーテルエーテルケトン、ポリフェニレンオキシド、ポリフェニレンスルフィド、ポリスルホン、及び、ポリエーテルスルホンなどが挙げられる。芳香族系高分子からなる高分子基材を用いる場合、芳香族系高分子を予め架橋しておくと、電解質膜の耐熱性や膨潤抑制能をさらに向上させることができる。
【００３８】
なお、アニオン伝導電解質膜の耐久性向上や膨潤の抑制を目的に、熱可塑性樹脂と各種無機フィラーとのコンポジット材料、又は高分子アロイを高分子基材として使用することもできる。
【００３９】
N-ビニルイミダゾール誘導体としては、ハロゲン化アルキルと反応してアルキル置換イミダゾリウム塩を形成可能なイミダゾール環を有するビニルモノマーが用いられる。例えば、下記式（３）で表わされるビニルモノマーを用いることができる。
【００４０】
【化３】
2014049352.tif 000004
【００４１】
ここで、式（３）中、Ｒ２，Ｒ３及びＲ４は、互いに同一でも異なっていてもよく、水素原子、シアノ基、または置換基を有していてもよい炭化水素基を示す。この式（３）のＲ２〜Ｒ４はそれぞれ、式（１）のＲ２〜Ｒ４に対応するものである。
【００４２】
N-ビニルイミダゾール誘導体の具体例として、N-ビニルイミダゾール、N-ビニル-2-メチルイミダゾール、4,5-ジシアノ‐Ｎ‐ビニルイミダゾール、4,5-ジフェニル‐Ｎ‐ビニルイミダゾール、4,5-ジヒドロキシメチル‐Ｎ‐ビニルイミダゾールなどが挙げられる。
【００４３】
放射線グラフト重合は、公知の方法によって行うことができる。例えば、高分子基材に対して先に放射線照射し、次いでその高分子基材をN-ビニルイミダゾール誘導体と接触させてグラフト重合させる前照射法がある。前照射法は、ホモポリマーの生成量が少ないので好ましい。前照射法においては、高分子基材を不活性ガス中で照射するポリマーラジカル法と、高分子基材を酸素存在下で照射するパーオキサイド法とがあるが、いずれも使用可能である。
【００４４】
高分子基材への放射線の照射は、室温〜１５０℃の温度、不活性ガス又は酸素存在下で、１〜５００ｋＧｙ照射することにより行うことが好ましい。１ｋＧｙ以下では十分な導電率を得るために必要なグラフト率を得ることが困難であり、５００ｋＧｙ以上だと高分子基材が脆くなることがある。
【００４５】
N-ビニルイミダゾール誘導体のグラフト重合は、上記条件で放射線照射した高分子基材を、N-ビニルイミダゾール誘導体を含む溶液（以下、モノマー溶液とも称する）中に浸漬して行う。
【００４６】
高分子基材のグラフト重合性や、グラフト重合して得られるグラフト高分子基材のモノマー溶液中での膜形状維持の観点から、モノマー溶液は、有機溶媒で希釈した溶液であることが好ましい。有機溶媒としては、ジクロロエタン、クロロホルム、Ｎ−メチルホルムアミド、Ｎ−メチルアセトアミド、Ｎ−メチルピロリドン、γ−プチロラクトン、ｎ−ヘキサン、メタノール、エタノール、１−プロパノール、ｔ−ブタノール、トルエン、キシレン、シクロヘキサン、シクロヘキサノン、ジメチルスルホオキシドなどが挙げられる。このような溶媒は、単独で使用してもよく、あるいは、併用することもできる。
【００４７】
グラフト率は、高分子基材に対し、５〜２００重量％、好ましくは３０〜１３０重量％であることが望ましい。５重量％以下では燃料電池として必要な導電率を維持することが困難である。２００重量％以上では含水率が大きく、アニオン伝導電解質膜の強度や寸法安定性の維持が困難となる場合がある。
【００４８】
放射線グラフト重合は、上記した前照射法に限定されるものではない。例えば、高分子基材とN-ビニルイミダゾール誘導体とを同時に放射線照射してグラフト重合させる同時照射法によって行うこともできる。
【００４９】
以上のようにして、N-ビニルイミダゾール誘導体の重合体がグラフト鎖として高分子基材に導入される。このグラフト鎖は、N-ビニルイミダゾール誘導体の単独重合体であるが、N-ビニルイミダゾール誘導体及び共モノマーを放射線グラフト重合して、N-ビニルイミダゾール誘導体と共モノマーとの共重合体をグラフト鎖として高分子基材に導入することもできる。このような共重合体をグラフト鎖として導入した高分子基材を用いて製造したアニオン伝導電解質膜は、共重合体の共モノマーの部位がスペーサーとして作用し、アルカリ置換イミダゾリウム塩の正電荷同士の反発低下によって脱離反応が抑制される。結果として、高導電率かつ高アルカリ耐性を有するアニオン伝導電解質膜が得られる。
【００５０】
このようなアニオン伝導電解質膜を得るために、N-ビニルイミダゾール誘導体と共モノマーとの共重合体において、共モノマーの導入量を７０重量％未満とすることが好ましい。共モノマーの導入量が７０重量％以上の場合、アルカリ置換イミダゾリウム塩の含有量が減少し、導電率が低下することがある。
【００５１】
N-ビニルイミダゾール誘導体と共モノマーとの共重合体をグラフト鎖として高分子基材に導入する方法は、上記した放射グラフト重合と同様の方法が考慮される。例えば、まず、高分子基材に放射線を照射する。次いで、この高分子基材を、N-ビニルイミダゾール誘導体と共モノマーとを混合したモノマー溶液中に浸漬する。これによって、N-ビニルイミダゾール誘導体と共モノマーとの共重合体がグラフト鎖として導入された高分子基材を得る。
【００５２】
共モノマーは、最終的に得られるアニオン伝導電解質膜においてアルカリ置換イミダゾリウム塩の正電荷同士の反発を減少可能なビニルモノマーであれば特に制限されない。共モノマーとして、例えば、下記式（４）で表わされるスチレン系モノマーを用いることができる。
【００５３】
【化４】
2014049352.tif 000005
【００５４】
ここで、式（４）中、Ｒ５は、水素原子、ハロゲン原子、または置換基を有していてもよいアルキル基を示す。ｍは、１〜５の整数である。ｍが２以上のときは、Ｒ５は同一でも異なっていてもよい。この式（４）のＲ５は、式（２）のＲ５に対応するものである。
【００５５】
共モノマーは、上記のようなスチレン系モノマーに限定されず、炭化水素系ビニルモノマーや炭化フッ素系ビニルモノマーなどのビニルモノマーを用いることもできる。
【００５６】
前記炭化水素系ビニルモノマーとしては、スチレン以外のものとして、アクリロニトリル、ビニルケトン、イソブテン、ブタジエン、イソプレン、アセチレン誘導体などが挙げられる。
【００５７】
前記炭化フッ素系ビニルモノマーとしては、ヘプタフルオロプロピルトリフルオロビニルエーテル、エチルトリフルオロビニルエーテル、ヘキサフルオロプロペン、パーフルオロ（プロピルビニルエーテル）、ペンタフルオロエチルトリフルオロビニルエーテル、パーフルオロ（４−メチル−３，６−ジオキサノン−１−エン）、トリフルオロメチルトリフルオロビニルエーテル、ヘキサフルオロ−１，３−ブタジエンなどが挙げられる。
【００５８】
工程（Ａ）において、放射線グラフト重合を行う際、多官能性モノマーなどの架橋剤を併用して、グラフト鎖を架橋してもよい。多官能性モノマーとしては、ビス（ビニルフェニル）エタン、ジビニルベンゼン、２，４，６−トリアリロキシ−１，３，５−トリアジン（トリアリルシアヌレート）、トリアリル−１，２，４−ベンゼントリカルボキシレート（トリアリルトリメリテート）、ジアリルエーテル、ビス（ビニルフェニル）メタン、ジビニルエーテル、１，５−ヘキサジエン、ブタジエンなどが挙げられる。
【００５９】
架橋剤を併用して製造したアニオン伝導電解質膜は、架橋により化学結合が増えるため、機械的強度が上昇する。結果として、含水膨潤によるアニオン伝導電解質膜の変形が軽減され、燃料電池作動状態におけるアニオン伝導電解質膜の劣化を抑制できる。このようなアニオン伝導電解質膜を得るために、架橋剤は、N-ビニルイミダゾール誘導体との重量比で２０％以下となるように用いることが好ましい。２０％を超えて使用するとアニオン伝導電解質膜が脆くなることがある。
【００６０】
次に、工程（Ｂ）について説明する。
【００６１】
工程（Ｂ）では、上記のとおり、グラフト鎖のイミダゾール部位を、炭素数３以上のハロゲン化アルキルでN-アルキル化してアルキル置換イミダゾリウム塩を形成する。これによって、アニオン伝導電解質膜を得る。
【００６２】
ハロゲン化アルキルは、下記式（５）で表わされるハロゲン化アルキルが用いられる。
【００６３】
Ｒ１−Ｘ          （５）
ここで、式（５）中、Ｒ１は、炭素数３以上のアルキル基である。Ｘは、塩素原子、臭素原子、またはヨウ素原子を示す。この式（５）のＲ１は、式（１）のＲ１に対応するものである。
【００６４】
このようなハロゲン化アルキルは、単独で使用してもよく、あるいは、併用することもできる。ハロゲン化アルキルの反応性、アルキル基の疎水性の観点から、ヨウ化プロピルやヨウ化ブチルが好ましく用いられる。
【００６５】
グラフト鎖のイミダゾール部位のN-アルキル化は、グラフト鎖が導入された高分子基材と、有機溶媒で希釈したハロゲン化アルキルの溶液とを反応させることによって行うことができる。
【００６６】
有機溶媒としては、例えば、メタノール、エタノール、プロパノールなどのアルコール類、ジオキサンなどのエーテル類、トルエン、キシレンなどの芳香族炭化水素類が挙げられる。このような有機溶媒は、単独で使用してもよいし、併用することもできる。ハロゲン化アルキルの溶液の濃度は、例えば、１〜５モル濃度が好ましい。反応時間は、例えば、２〜４８時間、好ましくは６〜２４時間である。反応温度は、例えば、５〜１００℃、好ましくは５０〜９５℃である。
【００６７】
N-アルキル化後は、必要に応じて、高分子基材をアセトンに浸漬する。これによって、過剰のハロゲン化アルキルを除去することができる。その後、再度アセトンで洗浄し、真空乾燥することもできる。
【００６８】
こうして得られるアニオン伝導電解質膜は、N-アルキル化の反応収率が、例えば、９０〜１００％である。
【００６９】
このように製造されたアニオン伝導電解質膜は、イミダゾリウム塩の対イオンとして、ハロゲンイオンを有している。ハロゲンイオンは、アニオン伝導電解質膜の用途に応じて、例えば、水酸化物イオン、炭酸イオン、重炭酸イオンなどと適宜置換することができる。例えば、アニオン伝導電解質膜を固体高分子形燃料電池などに用いる場合には、対イオンを、ハロゲンイオンから水酸化物イオンに置換する。ハロゲンイオンを水酸化物イオンに置換するには、例えば、ハロゲンイオンを対イオンとするアニオン伝導電解質膜を、塩基性溶液に浸漬して、対イオンを、ハロゲンイオンから水酸化物イオンに置換する。塩基性溶液としては、例えば、水酸化ナトリウム、水酸化カリウムなどの水溶液などが挙げられる。このような塩基性溶液のなかでは、好ましくは、水酸化カリウム水溶液が挙げられる。塩基性溶液の濃度としては、例えば、０．１〜５ｍｏｌ／Ｌである。このような水酸化物溶液は、単独で使用してもよく、あるいは、併用することもできる。浸漬条件としては、浸漬時間が、例えば、５〜４８時間、浸漬温度が、例えば、５〜６０℃である。
【００７０】
このようにして、高分子基材のグラフト鎖に、イオン交換基としてアルキル置換イミダゾリウム塩を有するアニオン伝導電解質膜が製造される。このアニオン伝導電解質膜は、導電性、含水特性、及びアルカリ耐性が良好である。
【００７１】
従来のアニオン伝導電解質膜のイオン交換基は、強塩基性の水酸化アルキルアンモニウム塩であるが故に非常に不安定であった。このため、従来のアニオン伝導電解質膜は、高い含水性を示していた。これに対して、本発明のアニオン伝導電解質膜は、イオン交換基が、１，３−ジアザ化合物であるイミダゾールのN-アルキル化によって得られるアルキル置換イミダゾリウム塩（イミニウム塩）である。図１に示すように、イミニウム塩の共役構造により正電荷が分散され、水酸化イミダゾリウム塩の塩基性度を低く抑えることできる。結果としてアニオン伝導電解質膜の安定化（低含水化）を図ることができる。なお、図１中、Ｒ１〜Ｒ４は、置換基を有していてもよいアルキル基を示し、Ｘは、塩素原子、臭素原子、またはヨウ素原子を示す。また、本発明のアニオン伝導電解質膜は、アルキル置換イミダゾリウム塩が、高分子基材のグラフト鎖に直接、導入されている。これによって、図２に示すように、ベンジル型構造を有する従来のアニオン伝導電解質膜で起こっていた求核置換反応による劣化を抑制できる。さらにまた、図２に示すように、高分子基材のグラフト鎖に、スチレンなどのビニルモノマーをスペーサーとして共重合させることで、正電荷同士の反発低下による脱離反応が抑制できる。結果として、導電率及びアルカリ耐性をさらに高めることができ、高導電率かつ高アルカリ耐性のアニオン伝導電解質膜を実現できる。
【実施例】
【００７２】
以下、本発明を実施例および比較例により説明するが、本発明はこれに限定されるものではない。
（実施例１）
膜厚５０μｍのＥＴＦＥ膜（旭硝子社製）を、アルゴン雰囲気下、室温において、５０ｋＧｙのγ線を照射した後、６０℃の恒温槽中で、N-ビニルイミダゾール（ＮＶＩｍ）のキシレン溶液中（ＮＶＩｍ：キシレン＝１：１）に、１８時間浸漬し、ＥＴＦＥ主鎖にN-ビニルイミダゾールをグラフト重合した（グラフト率５２％）。
【００７３】
得られたグラフト膜と、ヨウ化プロピルのジオキサン溶液（濃度１Ｍ）とを、スクリュー管に入れ、９５℃の恒温槽中で２４時間反応させた。アセトンで洗浄した後、真空乾燥を行い、N-アルキル化の反応収率１００％でハロゲンイオンを対イオンとする単重合アニオン伝導電解質膜を得た。
【００７４】
次いで、６０℃の１Ｍの水酸化カリウムに４８時間浸漬して対イオンを置換し、その後、窒素バブリングにより炭酸を除いた脱イオン水で２回洗浄し、さらに３０分浸漬する操作を２回繰り返すことにより、水酸化物イオンを対イオンとする単重合アニオン伝導電解質膜を得た。
（実施例２）
３０時間反応させてグラフト率８０％のグラフト膜を得た以外は実施例１と同様にしてN-アルキル化の反応収率９８％で単重合アニオン伝導電解質膜を得た。
（実施例３）
N-アルキル化試薬として、ヨウ化ブチルのジオキサン溶液（濃度１Ｍ）を用いた以外は実施例１と同様にして、N-アルキル化の反応収率１００％でブチル基をアルキル基とする単重合アニオン伝導電解質膜を得た。
（実施例４）
膜厚５０μｍのＥＴＦＥ膜（旭硝子社製）を、アルゴン雰囲気下、室温において、５０ｋＧｙのγ線を照射した後、６０℃の恒温槽中で、ＮＶＩｍとスチレン（Ｓｔ）を混合したキシレン５０重量％溶液（ＮＶＩｍ：Ｓｔ＝８：２）に、１８時間浸漬し、ＥＴＦＥ主鎖にN-ビニルイミダゾール−スチレン共重合体をグラフト重合した（グラフト率８５％）。
【００７５】
得られた共重合グラフト膜と、ヨウ化プロピルのジオキサン溶液（濃度１Ｍ）とを、スクリュー管に入れ、９５℃の恒温槽中で２４時間反応させた。アセトンで洗浄した後、真空乾燥を行い、ハロゲンイオンを対イオンとする共重合アニオン伝導電解質膜を得た。重量増加量から算出した共重合比はＮＶＩｍ：Ｓｔ＝１：１であった。
【００７６】
次いで、６０℃の１Ｍの水酸化カリウムに４８時間浸漬して対イオンを置換し、その後、窒素バブリングにより炭酸を除いた脱イオン水で２回洗浄し、さらに３０分浸漬する操作を２回繰り返すことにより、水酸化物イオンを対イオンとする共重合アニオン伝導電解質膜を得た。
（実施例５）
モノマー溶液としてＮＶＩｍ：Ｓｔ＝７：３溶液を用い、３６時間反応させてグラフト率１２０％のグラフト膜を得た以外は、実施例４と同様にして共重合比ＮＶＩｍ：Ｓｔ＝１：２の共重合アニオン伝導電解質膜を得た。
（比較例１）
膜厚５０μｍのＥＴＦＥ膜に、アルゴン雰囲気下、室温において、５０ｋＧｙのγ線を照射した後、６０℃の恒温槽中で、クロロメチルスチレン（ＣＭＳ）のキシレン溶液中（ＣＭＳ：キシレン＝１：１）に、２時間浸漬させ、ＥＴＦＥにＣＭＳをグラフト重合した（グラフト率７０％）。
【００７７】
得られたグラフト膜と、１−メチルイミダゾール（ＭＩｍ）のメチルエチルケトン溶液（１０モル％）とを、スクリュー管に入れ、６０℃の恒温槽中で４２時間反応させた。脱イオン水で洗浄した後、１Ｍの塩酸に２４時間浸漬し、その後、脱イオン水に２時間浸漬した後真空乾燥を行い、４級化の反応収率１００％でハロゲンイオンを対イオンとするアニオン伝導電解質膜を得た。
【００７８】
次いで、１Ｍの水酸化カリウムに１０時間浸漬し対イオンを置換し、その後、窒素バブリングにより炭酸を除いた脱イオン水で３回洗浄し、さらに２０分震とうする操作を３回繰り返して、水酸化物イオンを対イオンとするアニオン伝導電解質膜を得た。
（比較例２）
比較例１で用いたアミン溶液を３０％トリメチルアミン（ＴＭＡ）水溶液に変更し、室温で２０時間反応させた以外は、比較例１と同様にして４級化の反応収率１００％でアニオン伝導電解質膜を得た。
（比較例３）
N-アルキル化試薬として、ヨウ化メチルのジオキサン溶液（濃度１Ｍ）を用い、４０℃の恒温槽中で３日間反応させた以外は実施例１と同様にして、N-アルキル化の反応収率９５％でメチル基をアルキル基とする単重合アニオン伝導電解質膜を得た。
【００７９】
実施例１〜５、比較例１〜３で製造したアニオン伝導電解質膜のN-アルキル化および４級化の反応収率は、いずれも９０％を上回っていた。ハロゲン化アルキルのハロゲンの種類や溶媒の種類、そして反応温度を最適化することで、反応はほぼ定量的に進行した。
【００８０】
実施例１〜５、比較例１〜３で製造したアニオン伝導電解質膜の各測定値を求めて、アニオン伝導電解質膜を評価した。
【００８１】
このようなアニオン伝導電解質膜の評価は、本来、すべての水酸化物イオンを対イオンとして行うのが好ましい。しかし対イオンである水酸化物イオンは大気中の二酸化炭素と速やかに反応し重炭酸イオンへと変化してしまう。そこで、安定した測定値を得るために塩基性溶液の浸漬後に行う洗浄と電気伝導度の測定は、窒素バブリングにより炭酸を除いた脱イオン水下で行っている。
【００８２】
各測定値は以下のようにして求めた。
（１）グラフト率（％）
高分子基材を主鎖部とし、ビニルモノマーとのグラフト重合した部分をグラフト鎖部とすると、主鎖部に対するグラフト鎖部の重量比は、次式のグラフト率（Ｘｄｇ［重量％］）で表される。
【００８３】
Ｘｄｇ  ＝  １００（Ｗ２  −  Ｗ１）／Ｗ１
Ｗ１：グラフト前の乾燥状態の重量（ｇ）
Ｗ２：グラフト後の乾燥状態の重量（ｇ）
（２）イオン交換容量（ｍｍｏｌ／ｇ）
アニオン伝導電解質膜のイオン交換容量（Ｉｏｎ  Ｅｘｃｈａｎｇｅ  Ｃａｐａｃｉｔｙ，  ＩＥＣ）は次式で表される。
【００８４】
ＩＥＣ＝［ｎ（塩基性基）ｏｂｓ］／Ｗ３（ｍＭ／ｇ）
［ｎ（塩基性基）ｏｂｓ］：アニオン伝導電解質膜の塩基性基量（ｍＭ）
Ｗ３：アニオン伝導電解質膜の乾燥重量（ｇ）
［ｎ（塩基性基）ｏｂｓ］の測定は、以下の手順で行う。水酸化物（以下ＯＨ型と記す）のアニオン伝導電解質膜を容量を正確に量りとった０．１Ｍ塩酸溶液中に室温で１２時間浸漬し、完全に塩化物（以下Ｃｌ型と記す）とした後、残存の塩酸溶液の濃度を０．１Ｍ  ＮａＯＨで逆滴定することで、アニオン伝導電解質膜の塩基性基濃度を求める。
（３）N-アルキル化の反応収率（％）
アニオン伝導電解質膜のN-アルキル化の反応収率は次式で表される。
【００８５】
反応収率＝１００×（（Ｗ３−Ｗ２）／Ｍｇ２）（ｍｏｌ／ｍｏｌ）／（（Ｗ１−Ｗ２）／Ｍｇ）（ｍｏｌ／ｍｏｌ）
Ｗ３：N-アルキル化後のアニオン伝導電解質膜の乾燥重量（ｇ）
Ｍｇ：グラフトモノマーの分子量（ｇ／ｍｏｌ）
Ｍｇ２：ハロゲン化アルキルの分子量（ｇ／ｍｏｌ）
（４）含水率（％）
室温下、水中で保存のＣｌ型またはＯＨ型のアニオン伝導電解質膜を取り出し、表面の水を軽くふき取った後、重量を測定する（Ｗ５（ｇ））。この膜を４０℃にて１６時間、真空乾燥後、重量測定することでアニオン伝導電解質膜の乾燥重量Ｗ４（ｇ）を求め、Ｗ５、Ｗ４から次式により含水率を算出する。
【００８６】
含水率＝１００（Ｗ５−Ｗ４）／Ｗ４
（５）電気伝導度（Ｓ／ｃｍ）
交流法による測定：白金電極からなる膜抵抗測定セルとＨＩＯＫＩ製のＬＣＲメータ、３５２２を使用した。室温で水中で飽和膨潤状態にあるアニオン伝導電解質膜を取り出し、白金電極間にはさみ、６０℃の脱イオン水に浸漬２分後のインピーダンスによる膜抵抗（Ｒｍ）を測定した。アニオン伝導電解質膜の電気伝導度を次式を用いて算出した。
【００８７】
κ＝１／Ｒｍ・ｄ／Ｓ
κ：アニオン伝導電解質膜の電気伝導度（Ｓ／ｃｍ）
ｄ：アニオン伝導電解質膜の厚さ（ｃｍ）
Ｓ：アニオン伝導電解質膜の通電面積（ｃｍ２）
また、作製したアニオン伝導電解質膜について、６０℃に加熱した１Ｍ ＫＯＨに１０日間浸漬した後の導電率の残存率（維持率）を調べ、アルカリ耐久性を評価した。
【００８８】
実施例１〜５、比較例１〜３で製造したアニオン伝導電解質膜のグラフト鎖組成、グラフト率、ＩＥＣ、含水率、６０℃における電気伝導度、６０℃に加熱した１Ｍ ＫＯＨに１０日浸漬した後の電気伝導度の維持率を表１に示す。また、実施例１〜５、比較例１〜３で製造したアニオン伝導電解質膜について、高分子基材、グラフト鎖及びイオン交換基の関係を示した模式図を図３に示す。なお、図３中、ｎ及びｍは、それぞれ１以上の整数を示す。
【００８９】
【表１】
2014049352.tif 000006
【００９０】
表１の結果から、実施例１〜５で製造したアニオン伝導電解質膜は、いずれも導電性、含水特性、及びアルカリ耐性が良好であることが確認できた。
【００９１】
アルカリ耐久性の評価に関して、比較例１で製造したアニオン伝導電解質膜（ベンジル位にイミダゾリウム塩を導入した膜）の電気伝導度の維持率が０％であり、比較例３で製造したアニオン伝導電解質膜（メチルビニルイミダゾリウム塩を有するアニオン伝導電解質膜）の電気伝導度の維持率が１３％であった。一方、実施例１、２及び３で製造したアニオン伝導電解質膜（プロピルブチルビニルイミダゾリウム塩またはブチルビニルイミダゾリウム塩をグラフト鎖に有するアニオン伝導電解質膜）の電気伝導度の維持率は、それぞれ９５、９２、９４％と大幅に向上した。更に、実施例４および５で製造したアニオン伝導電解質膜（N-ビニルイミダゾールとスチレンとの共重合体からなる共グラフト鎖を有するアニオン伝導電解質膜）の電気伝導度の維持率は、それぞれ１００、９８％となり、共重合化することでアルカリ耐性がさらに向上することが確認できた。比較例２で製造したアニオン伝導電解質膜（ベンジル位にトリメチルアンモニウム塩を導入したアニオン伝導電解質膜）は９０％の維持率を示したが、高い含水率のため膜はその形状を維持できていなかった。実施例１〜５で製造したアニオン伝導電解質膜はいずれも含水率が低く、浸漬１０日後も形状を維持しており、十分な強度を有していることが確認できた。
【図２】
2014049352.tif 000007
【図３】
2014049352.tif 000008
【図１】
2014049352.tif 000009